(57)【特許請求の範囲】
【請求項１】
多官能アクリレート、
アクリレートモノマー、および
光開始剤
を含む紫外線硬化性転写コーティングであって、前記紫外線硬化性転写コーティングの総重量の３０％〜８０％が前記多官能アクリレートで構成され、前記総重量の１５％〜６５％が前記アクリレートモノマーで構成され、前記総重量の３％〜７％が前記光開始剤で構成され、
前記多官能アクリレートが、脂肪族ウレタンアクリレートオリゴマー、ペンタエリスリトールテトラアクリレート、脂肪族ウレタンアクリレート、アクリル酸エステル、ジペンタエリスリトールヘキサアクリレート、アクリレート化樹脂、トリメチロールプロパントリアクリレート（ＴＭＰＴＡ）、ジペンタエリスリトールペンタアクリレートエステル、またはこれらの少なくとも１種を含む組み合わせを含み、前記多官能アクリレートが、３〜１５の官能価を有し、
前記アクリレートモノマーが、Ｃ６〜Ｃ１２炭化水素ジオールジアクリレート、またはジメタクリレート、または、メタ（アクリレート）を含み、
ＡＳＴＭ  Ｄ３３５９に従って測定された３Ｂ以上の接着強度でポリカーボネート基材に接着することができることを特徴とする、紫外線硬化性転写コーティング。
【請求項２】
請求項１に記載の紫外線硬化性転写コーティングであって、前記多官能アクリレートが、脂肪族ウレタンアクリレートオリゴマーおよびペンタエリスリトールテトラアクリレートを含み、前記多官能アクリレートの重量の３０％〜５０％が前記脂肪族ウレタンアクリレートオリゴマーで構成され、前記多官能アクリレートの重量の５０％〜７０％が前記ペンタエリスリトールテトラアクリレートで構成されることを特徴とする、紫外線硬化性転写コーティング。
【請求項３】
第１の表面と第２の表面とを含む基材、
前記第１の表面に接着された、請求項１〜２のいずれか１項に記載の紫外線硬化性転写コーティング、および
前記紫外線硬化性転写コーティングと隣り合った導電性コーティングを含み、前記導電性コーティングがネットワーク中に配置されるナノメートルサイズの金属粒子を含み、前記導電性コーティングが０．１オーム／スクエア以下の表面抵抗を有し、
シートまたはフィルムは、１キログラムの荷重を有する三菱ユニ鉛筆を使用してＡＳＴＭ  Ｄ３３６３に従って測定された鉛筆硬度がＨ以上であり、ＣＩＥ標準光源Ｃを使用してＡＳＴＭ  Ｄ１００３手順Ａに従って測定されたヘイズが６％以下であることを特徴とする、導電性シートまたはフィルム。
【請求項４】
請求項３に記載の導電性シートまたはフィルムであって、前記基材が、ポリカーボネート、ポリ（メタクリル酸メチル）（ＰＭＭＡ）、ガラス、または前述の少なくとも１種を含む組み合わせを含むことを特徴とする、導電性シートまたはフィルム。
【請求項５】
請求項３または４に記載の導電性シートまたはフィルムであって、ＣＩＥ標準光源Ｃを使用してＡＳＴＭ  Ｄ１００３手順Ａに従って測定された透過率が、４３０ＴＨｚ〜７９０ＴＨｚの周波数を有する入射光の７０％以上であることを特徴とする、導電性シートまたはフィルム。
【請求項６】
導電性基材を作製する方法であって、
請求項１から２のいずれか１項に記載の紫外線硬化性転写コーティングを受容基材の第１の表面または供与基材の第１の表面に塗布する工程であって、前記供与基材の前記第１の表面が、そこに結合した導電性コーティングを含む工程、
前記受容基材の前記第１の表面と前記供与基材の前記第１の表面とを一緒にプレス成形して積層体を形成する工程であって、それらの間に前記紫外線硬化性転写コーティングが配置される工程、
前記積層体を加熱する工程、
前記紫外線硬化性転写コーティングを紫外線放射源で活性化させる工程、
前記積層体から前記供与基材を除去して導電性基材を残す工程であって、前記紫外線硬化性転写コーティングが前記受容基材の第１の表面および前記導電性コーティングに接着したままである工程を含み、
前記加熱する工程が、７０℃超に加熱する工程をさらに含むことを特徴とする、方法。
【請求項７】
請求項６に記載の方法であって、前記紫外線硬化性転写コーティングを紫外線放射源で硬化する工程を含むことを特徴とする方法。
【発明の詳細な説明】
【背景技術】
【０００１】
導電性コーティングは、種々の電子デバイスにおいて有用であり得る。これらのコーティングは、電磁波シールドおよび静電気消散などの幾つもの機能を提供することができる。これらのコーティングは、限定するものではないが、タッチスクリーンディスプレイ、ワイヤレス電子ボード、光起電性デバイス、導電性織物および導電性繊維、有機発光ダイオード、エレクトロルミネッセンスデバイス、ならびに電子ペーパーなどの電気泳動ディスプレイを含めた多くの用途で使用することができる。
【０００２】
導電性コーティングは、金属から形成される導電性配線のネットワーク状パターンを含むことができる。導電性コーティングは、湿式コーティングとして基材に塗布することができ、それを焼結してこれらのネットワークを形成することができる。しかし、基材材料の中には、焼結プロセスによって損傷を受ける恐れがあるものもある。
【発明の概要】
【発明が解決しようとする課題】
【０００３】
よって、当技術には、導電性コーティングと基材の間に強い接着をもたらすことができる転写コーティングに対する必要性がある。
【課題を解決するための手段】
【０００４】
紫外線硬化性転写コーティングは、多官能アクリレートオリゴマー、アクリレートモノマー、および光開始剤を含み、前記紫外線硬化性転写コーティングの総重量の３０％から８０％が前記多官能アクリレートオリゴマーで構成され、前記総重量の１５％〜６５％が前記アクリレートモノマーで構成され、前記総重量の３％〜７％が前記光開始剤で構成される。
【０００５】
紫外線硬化性転写コーティングは、多官能アクリレートオリゴマー、およびアクリレートモノマーを含み、前記紫外線硬化性転写コーティングの総重量の３０％〜８０％が前記多官能アクリレートオリゴマーで構成され、前記総重量の１５％〜６５％がアクリレートモノマーで構成される。
【０００６】
上に記載した特徴および他の特徴は、以下の図および詳細な説明によって例証される。
【０００７】
ここでは図面について言及する。これらは代表的な実施形態であり、図中では同様の要素は同じように番号が付されている。
【図面の簡単な説明】
【０００８】
【図１】転写された導電性コーティングを含む導電性シートまたはフィルムの横断面を示す図である。
【図２】転写された導電性コーティングを含む導電性シートまたはフィルムおよび被覆された基材の一部の横断面を示す図である。
【発明を実施するための形態】
【０００９】
解決すべき問題として、焼結温度によって損傷を受ける恐れのある基材（例えば、焼結温度より低い加熱撓み温度を有する）に、焼結して導電性金属のネットワークを形成することができる導電性コーティングを塗布することを挙げることができる。本主題は、導電性コーティングを焼結した後に導電性コーティングをある基材から別の基材へと転写する能力がある転写コーティング配合物およびそれを使用する方法を提供することなどによって、この問題の解決法を提供するのを助けることができる。
【００１０】
本明細書に開示するのは、紫外（ＵＶ）光硬化性転写コーティング、それを使用する方法、および転写コーティングを使用して表面に接着させた導電性コーティングを有するシートまたはフィルムである。転写コーティングは、基材と隣り合って配置されてもよい。転写コーティングは、導電性コーティングと基材の表面の間に配置されてもよい。転写コーティングは、導電性コーティングおよび基材の表面に接着されてもよく、導電性コーティングを基材と隣り合って保持する接着力をもたらすことができる。転写コーティングは、導電性コーティングと基材の間に挟まれて、一方が基材の表面と隣り合って配置され、他方が導電性コーティングと隣り合って配置されるようにしてもよい。基材は、基材コーティングを含んでもよい。転写コーティングは、基材表面に直接接着されてもよい。転写コーティングは、基材の表面に接着されたコーティングの表面に接着されてもよい。
【００１１】
転写コーティングは、多官能アクリレートオリゴマーおよびアクリレートモノマーを含んでもよい。転写コーティングは、光開始剤を含んでもよい。多官能アクリレートオリゴマーは、脂肪族ウレタンアクリレートオリゴマー、ペンタエリスリトールテトラアクリレート、脂肪族ウレタンアクリレート、アクリル酸エステル、ジペンタエリスリトールヘキサアクリレート（ｄｉｐｅｎｔａｅｒｙｔｈｒｉｔｏｌ  ｄｅｘａａｃｒｙｌａｔｅ）、アクリレート化樹脂、トリメチロールプロパントリアクリレート（ＴＭＰＴＡ）、ジペンタエリスリトールペンタアクリレートエステル、または前述のうち少なくとも１種を含む組み合わせを含んでもよい。ある実施形態では、多官能アクリレートは、多官能アクリレートの３０重量パーセント（ｗｔ％）〜５０ｗｔ％の量の脂肪族ウレタンアクリレートオリゴマーおよび多官能アクリレートの５０ｗｔ％〜７０ｗｔ％の量のペンタエリスリトールテトラアクリレートを含む、ＤＯＵＢＬＥＭＥＲ（商標）５２７２（ＤＭ５２７２）（Ｒ．Ｏ．Ｃ、台湾、台北のＤｏｕｂｌｅ  Ｂｏｎｄ  Ｃｈｅｍｉｃａｌ  Ｉｎｄ．，Ｃｏ．，ＬＴＤ．から市販される）を含んでもよい。
【００１２】
転写コーティングは、任意選択により重合開始剤を含んで、アクリレート構成成分の重合を促進してもよい。任意選択の重合開始剤は、紫外線に露光したときに構成成分の重合を促進する光開始剤を含んでもよい。
【００１３】
転写コーティングは、３０ｗｔ％〜９０ｗｔ％、例えば、３０ｗｔ％〜８５ｗｔ％、または３０ｗｔ％〜８０ｗｔ％の量の多官能アクリレートオリゴマー；５ｗｔ％〜６５ｗｔ％、例えば、８ｗｔ％〜６５ｗｔ％、または１５ｗｔ％〜６５ｗｔ％の量のアクリレートモノマー；および０ｗｔ％〜１０ｗｔ％、例えば、２ｗｔ％〜８ｗｔ％、または３ｗｔ％〜７ｗｔ％の量で存在する任意選択の光開始剤を含んでもよく、ここでは、重量は転写コーティングの総重量を基準にしている。
【００１４】
脂肪族ウレタンアクリレートオリゴマーは、２から１５個のアクリレート官能基、例えば、２から１０個のアクリレート官能基を含んでもよい。
【００１５】
アクリレートモノマー（例えば、１，６−ヘキサンジオールジアクリレート、メタ（アクリレート）モノマー）は、１から５個のアクリレート官能基、例えば、１から３個のアクリレート官能基を含んでもよい。ある実施形態では、アクリレートモノマーは、１，６−ヘキサンジオールジアクリレート（ＨＤＤＡ）であってもよい。
【００１６】
多官能アクリレートオリゴマーは、脂肪族イソシアネートをポリエステルジオールまたはポリエーテルジオールなどのオリゴマージオールと反応させて、イソシアネートでキャップされたオリゴマーを生成することによって生成される化合物を含んでもよい。次いでこのオリゴマーをヒドロキシエチルアクリレートと反応させてウレタンアクリレートを生成してもよい。
【００１７】
多官能アクリレートオリゴマーは、脂肪族ウレタンアクリレートオリゴマーであってもよく、例えば、脂肪族ポリオールをベースとし、それを脂肪族ポリイソシアネートと反応させてアクリレート化した、全脂肪族ウレタン（メタ）アクリレートオリゴマーであってもよい。一実施形態では、多官能アクリレートオリゴマーは、ポリオールエーテル骨格をベースとしてもよい。例えば、脂肪族ウレタンアクリレートオリゴマーは、（ｉ）脂肪族ポリオール、（ｉｉ）脂肪族ポリイソシアネート、および（ｉｉｉ）反応性末端を供給できるエンドキャップされているモノマーの反応生成物であってもよい。ポリオール（ｉ）は、硬化したときに組成物の性質に悪影響を及ぼさない、脂肪族ポリオールであってもよい。例には、ポリエーテルポリオール、炭化水素ポリオール、ポリカーボネートポリオール、ポリイソシアネートポリオール、およびそれらの混合物が含まれる。
【００１８】
多官能アクリレートオリゴマーは、アクリレートモノマー、例えば、１，６−ヘキサンジオールジアクリレート（ＨＤＤＡ）、トリプロピレングリコールジアクリレート（ＴＰＧＤＡ）、およびトリメチロールプロパントリアクリレート（ＴＭＰＴＡ）で２０重量％に希釈されてもよい、脂肪族ウレタンテトラアクリレート（すなわち、最大官能価が４である）を含んでもよい。転写コーティングを形成するのに使用されてもよい市販のウレタンアクリレートは、ＥＢＥＣＲＹＬ（商標）８４０５、ＥＢＥＣＲＹＬ（商標）８３１１、またはＥＢＥＣＲＹＬ（商標）８４０２であってもよく、それらはそれぞれＡｌｌｎｅｘから市販される。
【００１９】
転写コーティングに使用されてもよい幾つかの市販のオリゴマーには、以下のファミリーの一部である多官能アクリレートが含まれてもよいが、これらに限定されない：ＩＧＭ  Ｒｅｓｉｎｓ，Ｉｎｃ．（セントチャールズ、ＩＬ）製のＰＨＯＴＯＭＥＲ（商標）シリーズの脂肪族ウレタンアクリレートオリゴマー；Ｓａｒｔｏｍｅｒ  Ｃｏｍｐａｎｙ（エクストン、Ｐａ）製のＳａｒｔｏｍｅｒ  ＳＲシリーズの脂肪族ウレタンアクリレートオリゴマー；Ｅｃｈｏ  Ｒｅｓｉｎｓ  ａｎｄ  Ｌａｂｏｒａｔｏｒｙ（バーセールズ、Ｍｏ．）製のＥｃｈｏ  Ｒｅｓｉｎｓシリーズの脂肪族ウレタンアクリレートオリゴマー；Ｂｏｍａｒ  Ｓｐｅｃｉａｌｔｉｅｓ（ウィンステッド、Ｃｏｎｎ．）製のＢＲシリーズの脂肪族ウレタンアクリレート；およびＡｌｌｎｅｘ製のＥＢＥＣＲＹＬ（商標）シリーズの脂肪族ウレタンアクリレートオリゴマー。例えば、脂肪族ウレタンアクリレートは、ＫＲＭ８４５２（１０官能価、Ａｌｌｎｅｘ）、ＥＢＥＣＲＹＬ（商標）１２９０（６官能価、Ａｌｌｎｅｘ）、ＥＢＥＣＲＹＬ（商標）１２９０Ｎ（６官能価、Ａｌｌｎｅｘ）、ＥＢＥＣＲＹＬ（商標）５１２（６官能価、Ａｌｌｎｅｘ）、ＥＢＥＣＲＹＬ（商標）８７０２（６官能価、Ａｌｌｎｅｘ）、ＥＢＥＣＲＹＬ（商標）８４０５（３官能価、Ａｌｌｎｅｘ）、ＥＢＥＣＲＹＬ（商標）８４０２（２官能価、Ａｌｌｎｅｘ）、ＥＢＥＣＲＹＬ（商標）２８４（３官能価、Ａｌｌｎｅｘ）、ＣＮ９０１０（商標）（Ｓａｒｔｏｍｅｒ）、ＣＮ９０１３（商標）（Ｓａｒｔｏｍｅｒ）、ＳＲ３５１（Ｓａｒｔｏｍｅｒ）またはＬａｒｏｍｅｒ  ＴＭＰＴＡ（ＢＡＳＦ）、ＳＲ３９９（Ｓａｒｔｏｍｅｒ）ジペンタエリスリトールペンタアクリレートエステルおよびジペンタエリスリトールヘキサアクリレート、ＤＰＨＡ（Ａｌｌｎｅｘ）、ＣＮ９０１０（Ｓａｒｔｏｍｅｒ）であってもよい。
【００２０】
転写コーティングの別の構成成分は、モノマー分子当たり１つ以上のアクリレートまたはメタクリレート部分を有するアクリレートモノマーであってもよい。アクリレートモノマーは、１、２、３、４、または５官能性であってもよい。一実施形態では、コーティングの望ましい可撓性および接着性のために２官能性モノマーが用いられる。モノマーは、直鎖または分岐鎖のアルキル、環式、または部分的に芳香族であってもよい。コーティング組成物が硬化して、望ましい性質を有する、硬質で可撓性の材料を形成することができるのであれば、反応性モノマーの希釈剤は、すべてを考慮した上で基材上へのコーティング組成物の望ましい接着性をもたらす、モノマーの組み合わせも含んでもよい。
【００２１】
アクリレートモノマーは、複数のアクリレートまたはメタクリレート部分を有するモノマーを含んでもよい。これらは、硬化したコーティングの架橋密度を増加させ、それによって脆弱にすることなく弾性率も増加させることができるようにするために、２、３、４、または５官能性、特に２官能性であってもよい。多官能性モノマーの例には、Ｃ６〜Ｃ１２炭化水素ジオールジアクリレートまたはジメタクリレート、例えば１，６−ヘキサンジオールジアクリレート（ＨＤＤＡ）および１，６−ヘキサンジオールジメタクリレート；トリプロピレングリコールジアクリレートまたはジメタクリレート；ネオペンチルグリコールジアクリレートまたはジメタクリレート；ネオペンチルグリコールプロポキシレートジアクリレートまたはジメタクリレート；ネオペンチルグリコールエトキシレートジアクリレートまたはジメタクリレート；２−フェノキシエチル（２−ｐｈｅｎｏｘｙｌｅｔｈｙｌ）（メタ）アクリレート；アルコキシル化脂肪族（メタ）アクリレート；ポリエチレングリコール（メタ）アクリレート；ラウリル（メタ）アクリレート、イソデシル（メタ）アクリレート、イソボルニル（メタ）アクリレート、トリデシル（メタ）アクリレート；および前述のモノマーの少なくとも１種を含む混合物が含まれるが、これらに限定されない。例えば、アクリレートモノマーは、単独の、または、トリプロピレングリコールジアクリレート（ＴＰＧＤＡ）、トリメチロールプロパントリアクリレート（ＴＭＰＴＡ）、オリゴトリアクリレート（ＯＴＡ  ４８０）、もしくはオクチル／デシルアクリレート（ＯＤＡ）などの別のモノマーと組み合わせた、１，６−ヘキサンジオールジアクリレート（ＨＤＤＡ）であってもよい。
【００２２】
転写コーティングの別の構成成分は、任意選択の重合開始剤、例えば光開始剤であってもよい。一般に、光開始剤は、コーティング組成物を紫外線硬化しようとするならば使用されてもよく、電子ビームによって硬化しようとするならば、コーティング組成物は実質的に光開始剤を含まなくてもよい。
【００２３】
転写コーティングが紫外光によって硬化されるとき、少量であるが放射線硬化を促進するのに有効な量で光開始剤が使用されれば、光開始剤は、コーティング組成物の早すぎるゲル化を引き起こすことなく、コーティング組成物の合理的な硬化速度をもたらすことができる。さらに、光開始剤は、硬化されたコーティング材料の光学的透明度に支障を来すことなく、使用することができる。なおさらに、光開始剤は、熱的に安定であり、黄変せず、効率的であり得る。
【００２４】
光開始剤には、α−ヒドロキシケトン；ヒドロキシシクロヘキシルフェニルケトン；ヒドロキシメチルフェニルプロパノン；ジメトキシフェニルアセトフェノン；２−メチル−１−［４−（メチルチオ）フェニル］−２−モルホリノプロパノン−１；１−（４−イソプロピルフェニル）−２−ヒドロキシ−２−メチルプロパン−１−オン；１−（４−ドデシルフェニル）−２−ヒドロキシ−２−メチルプロパン−１−オン；４−（２−ヒドロキシエトキシ）フェニル−（２−ヒドロキシ−２−プロピル）ケトン；ジエトキシアセトフェノン；２，２−ジ−ｓｅｃ−ブトキシアセトフェノン；ジエトキシ−フェニルアセトフェノン；ビス（２，６−ジメトキシベンゾイル）−２，４，４−トリメチルペンチルホスフィンオキシド；２，４，６−トリメチルベンゾイルジフェニルホスフィンオキシド；２，４，６−トリメチルベンゾイルエトキシフェニルホスフィンオキシド；および前述の少なくとも１種を含む組み合わせが含まれてもよいが、これらに限定されない。
【００２５】
代表的な光開始剤には、ホスフィンオキシド光開始剤が含まれてもよい。かかる光開始剤の例には、ＢＡＳＦ  Ｃｏｒｐ．から入手可能なＩＲＧＡＣＵＲＥ（商標）、ＬＵＣＩＲＩＮ（商標）およびＤＡＲＯＣＵＲＥ（商標）シリーズのホスフィンオキシド光開始剤；Ａｌｌｎｅｘ製のＡＤＤＩＴＯＬ（商標）シリーズ；ならびにＬａｍｂｅｒｔｉ，ｓ．ｐ．ａ．製のＥＳＡＣＵＲＥ（商標）シリーズの光開始剤が含まれる。他の有用な光開始剤には、ケトン系光開始剤、例えば、ヒドロキシ−およびアルコキシアルキルフェニルケトン、ならびにチオアルキルフェニルモルホリノアルキルケトンが含まれる。同様に望ましいのは、ベンゾインエーテル光開始剤であってもよい。具体的な代表的な光開始剤には、ＢＡＳＦによってＩＲＧＡＣＵＲＥ（商標）８１９として供給されるビス（２，４，６−トリメチルベンゾイル）−フェニルホスフィンオキシド、またはＡｌｌｎｅｘによってＡＤＤＩＴＯＬ  ＨＤＭＡＰ（商標）として供給される２−ヒドロキシ−２−メチル−１−フェニル−１−プロパノン、またはＢＡＳＦによってＩＲＧＡＣＵＲＥ（商標）１８４としてもしくはＣｈａｎｇｚｈｏｕ  Ｒｕｎｔｅｃｕｒｅ  ｃｈｅｍｉｃａｌ  Ｃｏ．  ＬｔｄによってＲＵＮＴＥＣＵＲＥ（商標）１１０４として供給される１−ヒドロキシ−シクロヘキシル−フェニル−ケトン、またはＢＡＳＦによってＤＡＲＯＣＵＲＥ（商標）１１７３として供給される２−ヒドロキシ−２−メチル−１−フェニル−１−プロパノンが含まれる。
【００２６】
光開始剤が指定量で使用されるとき、光開始剤は、硬化エネルギーが平方センチメートル当たり２．０ジュール（Ｊ／ｃｍ２）未満、特に１．０Ｊ／ｃｍ２未満であるように選択してもよい。
【００２７】
重合開始剤は、熱活性化の下で重合を促進することができる、ペルオキシ系開始剤を含んでもよい。有用なペルオキシ開始剤の例には、ベンゾイルペルオキシド、ジクミルペルオキシド、メチルエチルケトンペルオキシド、ラウリルペルオキシド、シクロヘキサノンペルオキシド、ｔ−ブチルヒドロペルオキシド、ｔ−ブチルベンゼンヒドロペルオキシド、ｔ−ブチルペルオクトエート、２，５−ジメチルヘキサン−２，５−ジヒドロペルオキシド、２，５−ジメチル−２，５−ジ（ｔ−ブチルペルオキシ）−ヘキサ−３−イン、ジ−ｔ−ブチルペルオキシド、ｔ−ブチルクミルペルオキシド、α，α’−ビス（ｔ−ブチルペルオキシ−ｍ−イソプロピル）ベンゼン、２，５−ジメチル−２，５−ジ（ｔ−ブチルペルオキシ）ヘキサン、ジクミルペルオキシド、ジ（ｔ−ブチルペルオキシ）イソフタレート（ｄｉ（ｔ−ｂｕｔｙｌｐｅｒｏｘｙ  ｉｓｏｐｈｔｈａｌａｔｅ）、ｔ−ブチルペルオキシベンゾエート、２，２−ビス（ｔ−ブチルペルオキシ）ブタン、２，２−ビス（ｔ−ブチルペルオキシ）オクタン、２，５−ジメチル−２，５−ジ（ベンゾイルペルオキシ）ヘキサン、ジ（トリメチルシリル）ペルオキシド、トリメチルシリルフェニルトリフェニルシリルペルオキシドなど、および前述の重合開始剤の少なくとも１種を含む組み合わせが含まれる。
【００２８】
導電性コーティングは、電磁シールド材料を含有してもよい。導電性コーティングは、導電材料を含んでもよい。導電材料は、純金属、例えば、銀（Ａｇ）、ニッケル（Ｎｉ）、銅（Ｃｕ）、それらの金属酸化物、前述の少なくとも１種を含む組み合わせ、または前述の少なくとも１種を含む金属合金、または米国特許第５，４７６，５３５号に記載される冶金学的化学プロセス（Ｍｅｔａｌｌｕｒｇｉｃ  Ｃｈｅｍｉｃａｌ  Ｐｒｏｃｅｓｓ）（ＭＣＰ）によって生成される金属もしくは金属合金を含んでもよい。導電性コーティングの金属は、例えば、導電性コーティング中で粒子の９０％の球相当径が１００ナノメートル（ｎｍ）未満であり得るなど、ナノメートルサイズであってもよい。金属粒子を焼結して、それが塗布された基材表面上に不規則な形状の開口部を定める、相互接続された金属配線のネットワークを形成してもよい。導電性コーティングの焼結温度は、幾つかの基材材料の加熱撓み温度を超える可能性のある、３００℃であってもよい。焼結後、導電性コーティングの表面抵抗は、スクエア当たり０．１オーム（オーム／スクエア）以下であり得る。導電性コーティングの表面抵抗は、インジウムスズ酸化物コーティングの表面抵抗の１／１０未満であり得る。導電性コーティングは、透明であり得る。
【００２９】
ナノメートルサイズの金属細線で形成されたネットワークとは異なり、ナノメートルサイズの金属粒子で形成された導電性ネットワークは、伝導率を低減させることなく、および／または導電性ネットワークの電気抵抗を増加させることなく屈曲させることができる。例えば、金属細線のネットワークは、屈曲させたときに接合部で分断される恐れがあり、それによって細線ネットワークの伝導率が低減する恐れがあるのに対し、ナノメートルサイズの粒子の金属ネットワークは、ネットワークの配線が分断されることなく弾性的に変形し、それによってネットワークの伝導率を維持することができる。
【００３０】
導電性コーティングは、基材、例えば供与基材の表面と隣り合って配置されてもよい。導電性コーティングは、基材、例えば供与基材上に形成されてもよく、形成後にコーティングは別の基材、例えば受容基材に転写されてもよい。導電性コーティングは、任意の適切な湿式コーティング技法、例えば、スクリーン印刷、塗付け、スプレーコーティング、スピンコーティング、浸漬などを使用して、基材に塗布されてもよい。
【００３１】
基材は、いかなる形状であってもよい。基材は、第１の表面と第２の表面とを有してもよい。基材は、ポリマー、ガラス、またはポリマーとガラスの組み合わせを含んでもよい。基材の第１の表面は、第１のポリマーを含んでもよい。基材の第２の表面は、第２のポリマーを含んでもよい。基材の第１の表面は、基材の第２の表面の反対側に配置されてもよい。基材の第１の表面は、第１のポリマーから成ってもよい。基材の第２の表面は、第２のポリマーから成ってもよい。基材の第１の表面は第１のポリマーから成ってもよく、かつ基材の第２の表面は第２のポリマーから成ってもよい。第１のポリマーおよび第２のポリマーは、共押出されて基材を形成してもよい。第１のポリマーおよび第２のポリマーは異なるポリマーであってもよく、例えば、異なる化学組成を含んでもよい。基材は、平板状であってもよく、第１の表面と第２の表面とを含んでもよく、この場合、第２の表面は、共押出されて基材の反対側に形成されるなど、第１の表面の反対側に配置されてもよい。基材は、可撓性であってもよい。
【００３２】
転写コーティングは、基材の表面と隣り合って配置されてもよい（例えば、基材の表面にわたって分散される）。転写コーティングは、基材の表面に隣接してもよい。転写コーティングは、導電性コーティングを供与基材から受容基材に転写するために使用されてもよい。転写コーティングが受容基材と供与基材の間に挟まれているときに供与基材が除去されたとき、転写コーティングが供与基材ではなく受容基材に優先的に接着することができるように、転写コーティングは、供与基材より受容基材に対するより強い接着性を有していてもよい。転写コーティングは、導電性コーティングのナノ金属のネットワークと基材の表面の両方と機械的に通信することができる。
【００３３】
転写コーティングは、基材の表面に配置されてもよい。基材は、導電性コーティングが接着された供与基材であっても、導電性コーティングを供与基材から受け取る受容基材であってもよい。転写コーティングを、供与基材に塗布された導電性コーティングに塗布して、導電性コーティングを転写コーティングと供与基材の間に配置できるようにしてもよい。転写コーティングを受容基材の表面に隣接させて、導電性コーティングと受容基材の表面の間に挟むことができるようにして、導電性コーティングおよび転写コーティングを含む供与基材を受容基材に結合してもよい。次いで供与基材を除去してもよく、転写コーティングおよび導電性コーティングは受容基材に接着させたまま残されてもよい。転写コーティングは、少なくとも部分的に導電性コーティングを取り囲んでもよい。導電性コーティングは、転写コーティングの一部が導電性コーティングのナノ金属ネットワーク中の開口部内に及ぶことができるように、転写コーティング中に少なくとも部分的に埋め込まれてもよい。
【００３４】
導電性コーティングを含む供与基材は、受容基材の表面に配置された転写コーティングと結合されてもよく、供与基材を除去して、導電性コーティングが転写コーティングと結合したままで受容基材と隣り合って残ることができるようにしてもよい。供与基材は、導電性コーティングの焼結温度に損傷することなく耐える能力があるポリマーを含んでもよい。
【００３５】
基材は、基材の表面上に配置された基材コーティングを任意選択により含んでもよい。基材コーティングは、基材の２つの対向する表面上に配置されてもよい。基材コーティングは、基材に保護部分をもたらすことができる。保護部分、例えばアクリル系ハードコートは、下にある基材に耐摩耗性をもたらすことができる。保護部分は、基材の表面と隣り合って配置されてもよい。保護部分は、基材の表面に隣接してもよい。保護部分は、導電性コーティングの反対側に配置されてもよい。保護部分は、ポリマーを含んでもよい。ある実施形態では、基材コーティングは、良好な鉛筆硬度（例えば、ＡＳＴＭ  Ｄ３３６３に従ってポリメタクリル酸メチルについて測定すると４−５Ｈ、またはＡＳＴＭ  Ｄ３３６３に従ってポリカーボネートについて測定するとＨＢ−Ｆ）および耐薬品性／耐摩耗性を望ましい加工特性とともに与える、ポリマーコーティングを含んでもよい。例えば、基材コーティングは、強化された鉛筆硬度、強化された耐薬品性、調節可能な光沢および印刷適性、強化された可撓性、および／または強化された耐摩耗性をもたらすことができるコーティング、例えば、ＳＡＢＩＣ’ｓ  Ｉｎｎｏｖａｔｉｖｅ  Ｐｌａｓｔｉｃｓ  Ｂｕｓｉｎｅｓｓから市販されるＬＥＸＡＮ（商標）ＯＱ６ＤＡフィルム、または同様のアクリル系またはシリコン系コーティング、フィルム、もしくはコートフィルムを含んでもよい。コーティングは、０．１ミリメートル（ｍｍ）〜２ｍｍ厚、例えば、０．２５ｍｍ〜１．５ｍｍ、または０．５ｍｍ〜１．２ｍｍ厚であってもよい。コーティングは、基材の１つ以上の側面上に塗布されてもよい。例えば、基材コーティングは、アクリル系ハードコートを含んでもよい。
【００３６】
図１は、導電性シートまたはフィルム２を示す図である。シートまたはフィルム２は、導電性コーティング４、転写コーティング６、基材８、および保護部分１０を含んでもよい。シートまたはフィルム２は、シートまたはフィルムの形状の深さ、Ｄが、シートまたはフィルム２の総厚、Ｔより大きくなるように、屈曲および／または形成されてもよい（例えば、押出される）。導電性シートまたはフィルム３２の導電率は、Ａ点からＢ点までで測定されてもよい。基材は、第１の表面２２と第２の表面２４とを含んでもよい。基材８は、共押出される２種のポリマーを含んでもよい。基材は、第１のポリマーを含む第１の表面２２と第２のポリマーを含む第２の側面２４とを含んでもよい。共押出された基材は、第１のポリマーから成る第１の表面２２と第２のポリマーから成る第２の表面２４とを含んでもよい。導電性コーティング４は、基材８の第１の表面２２と隣り合って配置されてもよい。転写コーティング６は、基材８の第１の表面２２に直接塗布されてもよく、または転写コーティング６は、供与基材に接着された導電性コーティング４に塗布されてもよい。次いで、転写コーティング６を導電性コーティング４と基材８の第１の表面２２の間に挟むことができるように、供与基材を基材８の第１の表面２２に結合させてもよく、次いで供与基材を除去して、転写コーティング６および導電性コーティング４を基材８の第１の表面２２と隣り合って残してもよい。シートまたはフィルム２は、少なくとも１次元、例えば、ｗ軸次元に湾曲されてもよい。シートまたはフィルム２は、少なくとも２次元、例えば、ｗ軸およびｈ軸次元に湾曲されてもよい。シートまたはフィルム２は、ｗ軸に沿って測定される幅、Ｗを有してもよい。シートまたはフィルム２は、ｄ軸に沿って測定される深さ、Ｄを有してもよい。シートまたはフィルム２は、ｌ軸に沿って測定される長さ、Ｌを有してもよい。シートまたはフィルム２は、一体型導電性フィルム２を屈曲させたときに電気抵抗（Ａ点とＢ点の間で測定）の変化が１オーム以下であり得るような可撓性であってもよい。シートまたはフィルム２の厚さ、Ｔは、０．０５ｍｍ〜２５ｍｍ、例えば、０．０５ｍｍ〜１０ｍｍ、または０．１ｍｍ〜５ｍｍであってもよい。シートまたはフィルム２は湾曲されてもよい。深さ、Ｄは、シートまたはフィルム２の総厚、Ｔの２倍より大きくてもよい。シートまたはフィルム２の最大深さは、フィルムのいずれの場所にあってもよい。導電性コーティング４は、転写コーティング６の一部が導電性コーティング４のナノ金属ネットワーク中の開口部内に及ぶことができるように、少なくとも部分的に転写コーティング６の一部分に取り囲まれてもよい。
【００３７】
図２は、導電性シートまたはフィルム３２の横断面の一部を示す図である。導電性シートまたはフィルム３２は、導電性コーティング１４、転写コーティング１６、任意選択の第１の基材コーティング１８、任意選択の第２の基材コーティング２８、および基材２０を含んでもよい。導電性シートまたはフィルム３２の導電率は、Ａ点からＢ点までで測定することができる。任意選択の第１の基材コーティング１８は、転写コーティング１６が任意選択の第１の基材コーティング１８の表面２６に接着されて基材２０と隣り合うことができるように、基材２０と隣り合って配置されてもよい。導電性コーティング１４は、転写コーティング１６の一部が導電性コーティング１４のナノ金属ネットワーク中の開口部内に及ぶことができるように、少なくとも部分的に転写コーティング１６の一部によって取り囲まれてもよい。シートまたはフィルム３２は、任意選択の第１の基材コーティング１８が配置された表面の反対側の表面に配置される、任意選択の第２の基材コーティング２８を含んでもよい。
【００３８】
導電性シートまたはフィルムは、入射可視光（例えば、４３０ＴＨｚから７９０ＴＨｚの周波数を有する電磁放射線）の５０％以上（例えば、５０パーセントの透過率）、例えば、６０％〜１００％、または７０％〜１００％を透過させることができる。透明なポリマー、基材、コーティング、フィルム、および／またはシートもしくはフィルムの材料は、入射する４３０ＴＨｚから７９０ＴＨｚの周波数を有する電磁放射線（ＥＭＲ）の５０％以上、例えば、７５％〜１００％、または９０％〜１００％を透過させることができる。透明度は、２つのパラメータ、すなわち、透過率（パーセント）およびヘイズ（パーセント）によって表現される。実験室規模の試料についての透過率（パーセント）およびヘイズ（パーセント）は、Ｈａｚｅ−Ｇａｒｄ試験デバイスを用いてＣＩＥ標準光源Ｃを使用して、ＡＳＴＭ  Ｄ１００３手順Ａを使用して決定されてもよい。ＡＳＴＭ  Ｄ１００３（手順Ｂ、拡散照明で光源Ｃを使用して一方向から観測する、分光光度計）によって、透過率（パーセント）は、以下の通りに定義され：
【数１】
0006526714.tif 000002
式中、Ｉは試験試料を通る光の強度であり、Ｉｏは入射光の強度である。
【００３９】
基材は、いかなるポリマー形成プロセスによって形成されてもよい。例えば、基材は、共押出成形プロセスによって形成されてもよい。基材は、フラットシートに共押出されてもよい。基材は、第１のポリマーを含む第１の表面と第１のポリマーとは異なる化学組成を有する第２のポリマーとを含む第２の表面を含むフラットシートに共押出されてもよい。基材は、第１のポリマーだけから成る第１の表面と、第１のポリマーとは異なる化学組成を有する第２のポリマーだけから成る第２の表面とを含むフラットシートに共押出されてもよい。基材は、ポリカーボネートから成る第１の表面とポリ（メタクリル酸メチル）（ＰＭＭＡ）から成る第２の表面とを含むフラットシートに共押出されてもよい。
【００４０】
転写コーティングは、硬化されてもよい。転写コーティングの硬化は、待機、加熱、乾燥、電磁放射線（例えば、ＵＶスペクトルのうちの電磁放射線（ＥＭＲ））への露光、または前述の１つの組み合わせを含んでもよい。供与基材を除去して、転写コーティングおよび導電性コーティングをフィルム表面と隣り合って残してもよい。
【００４１】
供与基材は、ポリマーを含んでもよい。転写コーティングと供与または受容基材の間の接着性は、ＡＳＴＭ  Ｄ３３５９に従って決定されてもよい。ＡＳＴＭ  Ｄ３３５９に従う、転写コーティングと供与基材のポリマーの間の接着性は、０Ｂであることができる。ＡＳＴＭ  Ｄ３３５９に従う、導電性コーティングと供与基材の間の接着性は、０Ｂであることができる。転写コーティングと受容基材のポリマーの間の接着性は、５Ｂであることができる。転写コーティングは、受容基材のポリマーに対する方が供与基材のポリマーに対するより大きい接着性を有することができる。
【００４２】
導電性シートまたはフィルムは、平板ではないように屈曲されてもよい。基材は、基材の長さ寸法および幅寸法によって定められる平面（添付図におけるｌ−ｗ面）と同一面とならないように、屈曲されてもよい。基材は、深さ寸法が基材の総厚、Ｔを超えるように（例えば、基材の厚さは、道具の耐久性、温度などのプロセス条件の変動、冷却中の収縮の変動など、製造の不完全性のために変動する可能性があることが認識される）、湾曲した形状に屈曲されてもよい。基材は、基材の一部の深さ寸法がパネルの総厚、Ｔの２倍以上になるように、屈曲されてもよい。
【００４３】
導電性シートまたはフィルムの周囲の形状はいかなる形状であってもよく、例えば、円形、楕円形、または直線もしくは湾曲端縁を有する多角形の形状であってもよい。
【００４４】
基材は、形成、成形可能で、捻れおよび伸長に耐えることができる、可撓性フィルムを含んでもよい。導電性コーティングは、任意の適切な湿式コーティング法、例えば、スプレーコーティング、浸漬コーティング、ロールコーティングなどを使用して、基材に塗布されてもよい。フィルムは、ロールツーロール製造または同様のプロセスを使用して形成されてもよい。
【００４５】
導電性シートまたはフィルムは、導電性コーティングを供与基材から受容基材に転写することによって形成されてもよい。基材は、加熱されてもよい。基材は、７０℃以上の温度に加熱されてもよい。基材は、７０℃〜９５℃の温度に加熱されてもよい。転写コーティングは、供与基材の表面に塗布されてもよい。転写コーティングは、受容基材の表面に塗布されてもよい。転写コーティングは、任意の湿式コーティング技法を使用して基材に塗布されてもよい。供与および受容基材は、一緒にプレス成形されて積層体を形成してもよく、その積層体において、転写コーティングおよび導電性コーティングは供与および受容基材の表面の間に挟まれてもよい。プレス成形は任意の適切なデバイスによって、例えば、ローラープレス、ベルトプレス、ダブルベルトプレス、スタンピング、型押し、または前述の少なくとも１種を含む組み合わせによって行われてもよい。プレス成形デバイスを使用して、基材の間に捕捉された気泡を除去してもよい。プレス成形は、導電性コーティングおよび転写コーティングを供与基材と受容基材の間に挟みながら、供与および受容基材を一緒に０．２メガパスカル（ＭＰａ）超、例えば、０．２ＭＰａ〜１ＭＰａ、または０．２ＭＰａ〜０．５ＭＰａ、または０．３ＭＰａの圧力までプレス成形することを含んでもよい。基材の積層体を、熱、紫外（ＵＶ）光または幾つかの他の硬化開始剤に曝露して、転写コーティングを硬化させてもよい。供与基材を除去して、転写コーティングを含む導電性コーティングがしっかりと接着された受容基材を後に残してもよい。
【００４６】
ある実施形態では、導電性コーティングは供与基材上に形成されてもよく、転写コーティングは供与基材または受容基材に塗布されてもよく、供与および受容基材を一緒に加熱およびプレス成形して、転写コーティングを基材の間に挟むことができるようにしてもよく、供与基材を除去して、導電性コーティングおよび転写コーティングを受容基材上に残してもよい。
【００４７】
導電性シート、フィルム、もしくは基材のポリマー、または導電性シート、フィルム、もしくは基材の製造（例えば、受容基材、供与基材、転写コーティング、および任意選択の基材コーティング）に使用されるポリマーは、熱可塑性樹脂、熱硬化性樹脂、または前述の少なくとも１種を含む組み合わせを含んでもよい。
【００４８】
可能な熱可塑性樹脂には、オリゴマー、ポリマー、イオノマー、デンドリマー、コポリマー、例えば、グラフトコポリマー、ブロックコポリマー（例えば、星型ブロックコポリマー、ランダムコポリマーなど）または前述の少なくとも１種を含む組み合わせが含まれるが、これらに限定されない。かかる熱可塑性樹脂の例には、ポリカーボネート（例えば、ポリカーボネートのブレンド（例えば、ポリカーボネート−ポリブタジエンブレンド、コポリエステルポリカーボネート））、ポリスチレン（例えば、ポリカーボネートとスチレンとのコポリマー、ポリフェニレンエーテル−ポリスチレンのブレンド）、ポリイミド（ＰＩ）（例えば、ポリエーテルイミド（ＰＥＩ））、アクリロニトリル−スチレン−ブタジエン（ＡＢＳ）、ポリアルキルメタクリレート（例えば、ポリメタクリル酸メチル（ＰＭＭＡ））、ポリエステル（例えば、コポリエステル、ポリチオエステル）、ポリオレフィン（例えば、ポリプロピレン（ＰＰ）およびポリエチレン、高密度ポリエチレン（ＨＤＰＥ）、低密度ポリエチレン（ＬＤＰＥ）、直鎖低密度ポリエチレン（ＬＬＤＰＥ））、ポリエチレンテレフタレート（ＰＥＴ）、ポリアミド（例えば、ポリアミドイミド）、ポリアリレート、ポリスルホン（例えば、ポリアリルスルホン、ポリスルホンアミド）、ポリフェニレンスルフィド、ポリテトラフルオロエチレン、ポリエーテル（例えば、ポリエーテルケトン（ＰＥＫ）、ポリエーテルエーテルケトン（ＰＥＥＫ）、ポリエーテルスルホン（ＰＥＳ））、ポリアクリル酸、ポリアセタール、ポリベンゾオキサゾール（例えば、ポリベンゾチアジノフェノチアジン、ポリベンゾチアゾール）、ポリオキサジアゾール、ポリピラジノキノキサリン、ポリピロメリトイミド、ポリキノキサリン、ポリベンゾイミダゾール、ポリオキシインドール、ポリオキソイソインドリン（例えば、ポリジオキソイソインドリン）、ポリトリアジン、ポリピリダジン、ポリピペラジン、ポリピリジン、ポリピペリジン、ポリトリアゾール、ポリピラゾール、ポリピロリドン、ポリカルボラン、ポリオキサビシクロノナン、ポリジベンゾフラン、ポリフタルアミド、ポリアセタール、ポリ酸無水物、ポリビニル（例えば、ポリビニルエーテル、ポリビニルチオエーテル、ポリビニルアルコール、ポリビニルケトン、ポリハロゲン化ビニル、ポリビニルニトリル、ポリビニルエステル、ポリ塩化ビニル）、ポリスルホネート、ポリスルフィド、ポリ尿素、ポリホスファゼン、ポリシラザン、ポリシロキサン、フルオロポリマー（例えば、ポリフッ化ビニル（ｐｏｌｙｖｉｎｙｌ  ｆｌｕｏｕｒｉｄｅ）（ＰＶＦ）、ポリフッ化ビニリデン（ＰＶＤＦ）、フッ化エチレンプロピレン（ＦＥＰ）、エチレン四フッ化エチレン共重合体（ＥＴＦＥ））、ポリエチレンナフタレート（ＰＥＮ）、環式オレフィンコポリマー（ＣＯＣ）、または前述の少なくとも１種を含む組み合わせが含まれるが、これらに限定されない。
【００４９】
より詳細には、熱可塑性樹脂には、ポリカーボネート樹脂（例えば、ＬＥＸＡＮ（商標）ＣＦＲ樹脂を含めた、ＬＥＸＡＮ（商標）樹脂、ＳＡＢＩＣ’ｓ  Ｉｎｎｏｖａｔｉｖｅ  Ｐｌａｓｔｉｃｓ  ｂｕｓｉｎｅｓｓから市販される）、ポリフェニレンエーテル−ポリスチレン樹脂（例えば、ＮＯＲＹＬ（商標）樹脂、ＳＡＢＩＣ’ｓ  Ｉｎｎｏｖａｔｉｖｅ  Ｐｌａｓｔｉｃｓ  ｂｕｓｉｎｅｓｓから市販される）、ポリエーテルイミド樹脂（例えば、ＵＬＴＥＭ（商標）樹脂、ＳＡＢＩＣ’ｓ  Ｉｎｎｏｖａｔｉｖｅ  Ｐｌａｓｔｉｃｓ  ｂｕｓｉｎｅｓｓから市販される）、ポリブチレンテレフタレート−ポリカーボネート樹脂（例えば、ＸＥＮＯＹ（商標）樹脂、ＳＡＢＩＣ’ｓ  Ｉｎｎｏｖａｔｉｖｅ  Ｐｌａｓｔｉｃｓ  ｂｕｓｉｎｅｓｓから市販される）、コポリエステルカーボネート樹脂（例えば、ＬＥＸＡＮ（商標）ＳＬＸ樹脂、ＳＡＢＩＣ’ｓ  Ｉｎｎｏｖａｔｉｖｅ  Ｐｌａｓｔｉｃｓ  ｂｕｓｉｎｅｓｓから市販される）、または前述の樹脂の少なくとも１種を含む組み合わせが含まれてもよいが、これらに限定されない。さらにより詳細には、熱可塑性樹脂には、ポリカーボネート、ポリエステル、ポリアクリレート、ポリアミド、ポリエーテルイミド、ポリフェニレンエーテルのホモポリマーおよびコポリマー、または前述の樹脂の少なくとも１種を含む組み合わせが含まれてもよいが、これらに限定されない。ポリカーボネートは、ポリカーボネートのコポリマー（例えば、ポリカーボネート−ポリシロキサン、例えば、ポリカーボネート−ポリシロキサンブロックコポリマー、ポリカーボネート−ジメチルビスフェノールシクロヘキサン（ＤＭＢＰＣ）ポリカーボネートコポリマー（例えば、ＬＥＸＡＮ（商標）ＤＭＸおよびＬＥＸＡＮ（商標）ＸＨＴ樹脂、ＳＡＢＩＣ’ｓ  Ｉｎｎｏｖａｔｉｖｅ  Ｐｌａｓｔｉｃｓ  ｂｕｓｉｎｅｓｓから市販される）、ポリカーボネート−ポリエステルコポリマー（例えば、ＸＹＬＥＸ（商標）樹脂、ＳＡＢＩＣ’ｓ  Ｉｎｎｏｖａｔｉｖｅ  Ｐｌａｓｔｉｃｓ  ｂｕｓｉｎｅｓｓから市販される））、直鎖状ポリカーボネート、分岐ポリカーボネート、エンドキャップされたポリカーボネート（例えば、ニトリルでエンドキャップされたポリカーボネート）、または前述の少なくとも１種を含む組み合わせ、例えば、分岐ポリカーボネートと直鎖状ポリカーボネートの組み合わせを含んでもよい。
【００５０】
本明細書において、用語「ポリカーボネート」は、式（１）のカーボネート繰返し構造単位を有する組成物を意味し、
【化１】
0006526714.tif 000003
【００５１】
式中、Ｒ１基の総数の少なくとも６０パーセントが芳香族部分を含有し、その残部が、脂肪族、脂環式、または芳香族である。ある実施形態では、各Ｒ１は、Ｃ６〜３０芳香族基であり、すなわち少なくとも１つの芳香族部分を含有する。Ｒ１は、式ＨＯ−Ｒ１−ＯＨ、特に式（２）のジヒドロキシ化合物から誘導されてもよく、
【００５２】
ＨＯ−Ａ１−Ｙ１−Ａ２−ＯＨ  （２）
【００５３】
式中、Ａ１およびＡ２はそれぞれ、単環式の二価の芳香族基であり、Ｙ１は、単結合、またはＡ１をＡ２から隔てる１つ以上の原子を有する架橋基である。代表的な実施形態では、１つの原子がＡ１をＡ２から隔てる。特に、各Ｒ１は、式（３）のジヒドロキシ芳香族の化合物から誘導されてもよく、
【化２】
0006526714.tif 000004
【００５４】
式中、ＲａおよびＲｂはそれぞれハロゲンまたはＣ１〜１２アルキル基を表しており、同一であっても異なっていてもよく；ｐおよびｑはそれぞれ独立に、０〜４の整数である。ｐが０のときＲａは水素であり、同様にｑが０のときＲｂは水素であることが理解されよう。また式（３）において、Ｘａは２つのヒドロキシ置換芳香族基を連結する架橋基を表し、この場合、架橋基および各Ｃ６アリーレン基のヒドロキシ置換基は、Ｃ６アリーレン基上で互いに対してオルト、メタ、またはパラ（特にパラ）に配置される。ある実施形態では、架橋基Ｘａは、単結合、−Ｏ−、−Ｓ−、−Ｓ（Ｏ）−、−Ｓ（Ｏ）２−、−Ｃ（Ｏ）−、またはＣ１〜１８有機基である。Ｃ１〜１８有機架橋基は、環式または非環式、芳香族または非芳香族であってもよく、ハロゲン、酸素、窒素、硫黄、ケイ素、またはリンなどのヘテロ原子をさらに含んでもよい。Ｃ１〜１８有機基は、それに連結したＣ６アリーレン基がそれぞれ、Ｃ１〜１８有機架橋基の共通のアルキリデン炭素または異なる炭素に連結するように配置されてもよい。一実施形態では、ｐおよびｑはそれぞれ１であり、ＲａおよびＲｂはそれぞれＣ１〜３アルキル基、特にメチルであり、各アリーレン基のヒドロキシ基に対してメタに配置される。
【００５５】
ある実施形態では、Ｘａは、置換または非置換のＣ３〜１８シクロアルキリデン、式−Ｃ（Ｒｃ）（Ｒｄ）−のＣ１〜２５アルキリデン（式中、ＲｃおよびＲｄはそれぞれ独立に、水素、Ｃ１〜１２アルキル、Ｃ１〜１２シクロアルキル、Ｃ７〜１２アリールアルキル、Ｃ１〜１２ヘテロアルキル、または環式Ｃ７〜１２ヘテロアリールアルキルである）、または式−Ｃ（＝Ｒｅ）−の基（式中、Ｒｅは二価のＣ１〜１２炭化水素基）である。この種の代表的な基には、メチレン、シクロヘキシルメチレン、エチリデン、ネオペンチリデン、およびイソプロピリデン、ならびに、２−［２．２．１］−ビシクロヘプチリデン、シクロヘキシリデン、シクロペンチリデン、シクロドデシリデン、およびアダマンチリデンが含まれる。Ｘａが置換シクロアルキリデンである具体例は、式（４）のシクロヘキシリデンで架橋されたアルキル置換ビスフェノールであり、
【化３】
0006526714.tif 000005
【００５６】
式中、Ｒａ’およびＲｂ’はそれぞれ独立にＣ１〜１２アルキルであり、ＲｇはＣ１〜１２アルキルまたはハロゲンであり、ｒおよびｓはそれぞれ独立に１〜４であり、ｔは０〜１０である。特定の実施形態では、Ｒａ’およびＲｂ’のそれぞれの少なくとも１つがシクロヘキシリデン架橋基に対してメタに配置される。置換基Ｒａ’、Ｒｂ’、およびＲｇは、適正な数の炭素原子を含んでいるとき、直鎖、環式、二環式、分岐、飽和、または不飽和であってもよい。ある実施形態では、Ｒａ’およびＲｂ’はそれぞれ独立にＣ１〜４アルキルであり、ＲｇはＣ１〜４アルキルであり、ｒおよびｓはそれぞれ１であり、ｔは０〜５である。別の特定の実施形態では、Ｒａ’、Ｒｂ’およびＲｇはそれぞれメチルであり、ｒおよびｓはそれぞれ１であり、ｔは０または３である。シクロヘキシリデンで架橋されたビスフェノールは、２モルのｏ−クレゾールと１モルのシクロヘキサノンとの反応生成物であってもよい。別の代表的な実施形態では、シクロヘキシリデンで架橋されたビスフェノールは、２モルのクレゾールと１モルの水素化イソホロン（例えば、１，１，３−トリメチル−３−シクロヘキサン−５−オン）との反応生成物である。かかるシクロヘキサン含有ビスフェノール、例えば、２モルのフェノールと１モルの水素化イソホロンとの反応生成物は、高いガラス転移温度および高い加熱撓み温度を有するポリカーボネートポリマーを作製するのに有用である。
【００５７】
別の実施形態では、Ｘａは、Ｃ１〜１８アルキレン基、Ｃ３〜１８シクロアルキレン基、縮合Ｃ６〜１８シクロアルキレン基、または式−Ｂ１−Ｗ−Ｂ２−の基であり、式中、Ｂ１およびＢ２は同一または異なるＣ１〜６アルキレン基であり、ＷはＣ３〜１２シクロアルキリデン基またはＣ６〜１６アリーレン基である。
【００５８】
Ｘａはまた、式（５）の置換Ｃ３〜１８シクロアルキリデンであってもよく、
【化４】
0006526714.tif 000006
【００５９】
式中、Ｒｒ、Ｒｐ、Ｒｑ、およびＲｔは独立に、水素、ハロゲン、酸素、またはＣ１〜１２有機基であり、Ｉは、直接結合、炭素、または二価の酸素、硫黄、もしくは−Ｎ（Ｚ）−であり、式中、Ｚは、水素、ハロゲン、ヒドロキシ、Ｃ１〜１２アルキル、Ｃ１〜１２アルコキシ、またはＣ１〜１２アシルであり、ｈは０〜２、ｊは１または２、ｉは０または１の整数、ｋは０〜３の整数であり、ただし、一緒になったＲｒ、Ｒｐ、Ｒｑ、およびＲｔの少なくとも２つは、縮合した脂環式、芳香族、またはヘテロ芳香族環であることを条件とする。縮合環が芳香族である場合、式（５）に示す通りの環は、環が縮合するところに不飽和炭素−炭素結合を有することが理解されよう。ｋが１でｉが０のとき、式（５）に示す通りの環は４つの炭素原子を含有し、ｋが２のとき、式（５）に示す通りの環は５つの炭素原子を含有し、ｋが３のとき、環は６つの炭素原子を含有する。一実施形態では、２つの隣接基（例えば、一緒になったＲｑおよびＲｔ）が芳香族基を形成し、別の実施形態では、一緒になったＲｑおよびＲｔが芳香族基を形成し、一緒になったＲｒおよびＲｐが第２の芳香族基を形成する。一緒になったＲｑおよびＲｔが芳香族基を形成するとき、Ｒｐは二重結合の酸素原子、すなわちケトンであってもよい。
【００６０】
式ＨＯ−Ｒ１−ＯＨの他の有用な芳香族ジヒドロキシ化合物には、式（６）の化合物が含まれ、
【化５】
0006526714.tif 000007
【００６１】
式中、各Ｒｈは独立に、ハロゲン原子、Ｃ１〜１０ヒドロカルビル、例えば、Ｃ１〜１０アルキル基、ハロゲン置換Ｃ１〜１０アルキル基、Ｃ６〜１０アリール基、またはハロゲン置換Ｃ６〜１０アリール基であり、ｎは０〜４である。ハロゲンは、通常は臭素である。
【００６２】
具体的な芳香族ジヒドロキシ化合物の幾つかの実例には、４，４’−ジヒドロキシビフェニル、１，６−ジヒドロキシナフタレン、２，６−ジヒドロキシナフタレン、ビス（４−ヒドロキシフェニル）メタン、ビス（４−ヒドロキシフェニル）ジフェニルメタン、ビス（４−ヒドロキシフェニル）−１−ナフチルメタン、１，２−ビス（４−ヒドロキシフェニル）エタン、１，１−ビス（４−ヒドロキシフェニル）−１−フェニルエタン、２−（４−ヒドロキシフェニル）−２−（３−ヒドロキシフェニル）プロパン、ビス（４−ヒドロキシフェニル）フェニルメタン、２，２−ビス（４−ヒドロキシ−３−ブロモフェニル）プロパン、１，１−ビス（ヒドロキシフェニル）シクロペンタン、１，１−ビス（４−ヒドロキシフェニル）シクロヘキサン、１，１−ビス（４−ヒドロキシフェニル）イソブテン、１，１−ビス（４−ヒドロキシフェニル）シクロドデカン、ｔｒａｎｓ−２，３−ビス（４−ヒドロキシフェニル）−２−ブテン、２，２−ビス（４−ヒドロキシフェニル）アダマンタン、α，α’−ビス（４−ヒドロキシフェニル）トルエン、ビス（４−ヒドロキシフェニル）アセトニトリル、２，２−ビス（３−メチル−４−ヒドロキシフェニル）プロパン、２，２−ビス（３−エチル−４−ヒドロキシフェニル）プロパン、２，２−ビス（３−ｎ−プロピル−４−ヒドロキシフェニル）プロパン、２，２−ビス（３−イソプロピル−４−ヒドロキシフェニル）プロパン、２，２−ビス（３−ｓｅｃ−ブチル−４−ヒドロキシフェニル）プロパン、２，２−ビス（３−ｔ−ブチル−４−ヒドロキシフェニル）プロパン、２，２−ビス（３−シクロヘキシル−４−ヒドロキシフェニル）プロパン、２，２−ビス（３−アリル−４−ヒドロキシフェニル）プロパン、２，２−ビス（３−メトキシ−４−ヒドロキシフェニル）プロパン、２，２−ビス（４−ヒドロキシフェニル）ヘキサフルオロプロパン、１，１−ジクロロ−２，２−ビス（４−ヒドロキシフェニル）エチレン、１，１−ジブロモ−２，２−ビス（４−ヒドロキシフェニル）エチレン、１，１−ジクロロ−２，２−ビス（５−フェノキシ−４−ヒドロキシフェニル）エチレン、４，４’−ジヒドロキシベンゾフェノン、３，３−ビス（４−ヒドロキシフェニル）−２−ブタノン、１，６−ビス（４−ヒドロキシフェニル）−１，６−ヘキサンジオン、エチレングリコールビス（４−ヒドロキシフェニル）エーテル、ビス（４−ヒドロキシフェニル）エーテル、ビス（４−ヒドロキシフェニル）スルフィド、ビス（４−ヒドロキシフェニル）スルホキシド、ビス（４−ヒドロキシフェニル）スルホン、９，９−ビス（４−ヒドロキシフェニル）フッ素、２，７−ジヒドロキシピレン、６，６’−ジヒドロキシ−３，３，３’，３’−テトラメチルスピロ（ビス）インダン（「スピロビインダンビスフェノール」）、３，３−ビス（４−ヒドロキシフェニル）フタルイミド、２，６−ジヒドロキシジベンゾ−ｐ−ジオキシン、２，６−ジヒドロキシチアントレン、２，７−ジヒドロキシフェノキサチン、２，７−ジヒドロキシ−９，１０−ジメチルフェナジン、３，６−ジヒドロキシジベンゾフラン、３，６−ジヒドロキシジベンゾチオフェン、および２，７−ジヒド��キシカルバゾール、レゾルシノール、置換レゾルシノール化合物、例えば、５−メチルレゾルシノール、５−エチルレゾルシノール、５−プロピルレゾルシノール、５−ブチルレゾルシノール、５−ｔ−ブチルレゾルシノール、５−フェニルレゾルシノール、５−クミルレゾルシノール、２，４，５，６−テトラフルオロレゾルシノール、２，４，５，６−テトラブロモレゾルシノールなど；カテコール；ヒドロキノン；置換ヒドロキノン、例えば、２−メチルヒドロキノン、２−エチルヒドロキノン、２−プロピルヒドロキノン、２−ブチルヒドロキノン、２−ｔ−ブチルヒドロキノン、２−フェニルヒドロキノン、２−クミルヒドロキノン、２，３，５，６−テトラメチルヒドロキノン、２，３，５，６−テトラ−ｔ−ブチルヒドロキノン、２，３，５，６−テトラフルオロヒドロキノン、２，３，５，６−テトラブロモヒドロキノンなど、または前述のジヒドロキシ化合物の少なくとも１種を含む組み合わせが含まれる。
【００６３】
式（３）のビスフェノール化合物の具体例には、１，１−ビス（４−ヒドロキシフェニル）メタン、１，１−ビス（４−ヒドロキシフェニル）エタン、２，２−ビス（４−ヒドロキシフェニル）プロパン（以降、「ビスフェノールＡ」または「ＢＰＡ」）、２，２−ビス（４−ヒドロキシフェニル）ブタン、２，２−ビス（４−ヒドロキシフェニル）オクタン、１，１−ビス（４−ヒドロキシフェニル）プロパン、１，１−ビス（４−ヒドロキシフェニル）ｎ−ブタン、２，２−ビス（４−ヒドロキシ−２−メチルフェニル）プロパン、１，１−ビス（４−ヒドロキシ−ｔ−ブチルフェニル）プロパン、３，３−ビス（４−ヒドロキシフェニル）フタルイミジン、２−フェニル−３，３−ビス（４−ヒドロキシフェニル）フタルイミジン（ｐ，ｐ−ＰＰＰＢＰ）、および１，１−ビス（４−ヒドロキシ−３−メチルフェニル）シクロヘキサン（ＤＭＢＰＣ）が含まれる。前述のジヒドロキシ化合物の少なくとも１種を含む組み合わせも使用してもよい。特定の一実施形態では、ポリカーボネートは、ビスフェノールＡから誘導される直鎖状ホモポリマーであり、ここで、式（２）中のＡ１およびＡ２はそれぞれｐ−フェニレンであり、Ｙ１はイソプロピリデンである。
【００６４】
式（７）のｘ部分によって表される、ＤＭＢＰＣカーボネートのホモポリマー、またはそのＢＰＡカーボネートとのコポリマーは、式（７）の全体化学構造を有する。
【化６】
0006526714.tif 000008
【００６５】
ＤＭＢＰＣカーボネートをＢＰＡカーボネートと共重合して、ＤＭＢＰＣ  ＢＰＡコポリカーボネートを形成してもよい。例えば、コポリマーまたはホモポリマー（ＤＭＢＰＣ）としてのＤＭＢＰＣ系ポリカーボネートは、１０〜１００ｍｏｌ％のＤＭＢＰＣカーボネートと９０〜０ｍｏｌ％のＢＰＡカーボネートとを含んでもよい。
【００６６】
本明細書に記載のポリカーボネートのいずれかを作製する方法は、特に限定されない。それはポリカーボネートを生成する任意の公知の方法によって生成されてもよく、それらには、ホスゲンを使用する界面法、および／またはジアリールカーボネート、例えば、ジフェニルカーボネートもしくはビスメチルサリチルカーボネートをカーボネート源として使用する溶融プロセスが含まれる。
【００６７】
本明細書における「ポリカーボネート」は、ホモポリカーボネート（ここでは、ポリマー中の各Ｒ１は同一である）、カーボネート中に異なるＲ１部分を含むコポリマー（本明細書では「コポリカーボネート」と呼ぶ）、カーボネート単位と他の種類のポリマー単位、例えばエステル単位とを含むコポリマー、ならびにホモポリカーボネートおよび／またはコポリカーボネートの少なくとも１種を含む組み合わせをさらに含む。本明細書において、「組み合わせ」は、ブレンド、混合物、合金、反応生成物などを包括する。
【００６８】
ポリカーボネート組成物は、衝撃改質剤をさらに含んでもよい。代表的な衝撃改質剤には、天然ゴム、フルオロエラストマー、エチレン−プロピレンゴム（ＥＰＲ）、エチレン−ブテンゴム、エチレン−プロピレン−ジエンモノマーゴム（ＥＰＤＭ）、アクリル酸ゴム、水素化ニトリルゴム（ＨＮＢＲ）、シリコーンエラストマー、およびエラストマー変性グラフトコポリマー、例えば、スチレン−ブタジエン−スチレン（ＳＢＳ）、スチレン−ブタジエンゴム（ＳＢＲ）、スチレン−エチレン−ブタジエン−スチレン（ＳＥＢＳ）、アクリロニトリル−ブタジエン−スチレン（ＡＢＳ）、アクリロニトリル−エチレン−プロピレン−ジエン−スチレン（ＡＥＳ）、スチレン−イソプレン−スチレン（ＳＩＳ）、メチルメタクリレート−ブタジエン−スチレン（ＭＢＳ）、高ゴムグラフト（ＨＲＧ）などが含まれる。衝撃改質剤は一般に、組成物中のポリマーの総重量を基準にして１〜３０ｗｔ％の量で存在する。
【００６９】
フィルムのポリマーは、この種のポリマー組成物に通常組み込まれる様々な添加剤を含んでもよいが、添加剤が、ポリマー組成物の望ましい性質、特に、耐熱水性、耐透湿性、耐破壊性、および熱収縮に悪影響を相当に及ぼさないように選択されることを条件とする。かかる添加剤は、組成物を形成する構成成分を混合する間の適当な時点で混合されてもよい。代表的な添加剤には、充填剤、補強剤、酸化防止剤、熱安定剤、光安定剤、紫外（ＵＶ）光安定剤、可塑剤、潤滑剤、離型剤、帯電防止剤、着色剤、例えば、二酸化チタン、カーボンブラック、および有機染料、表面効果添加剤、放射線安定剤、難燃剤、ならびにドリップ防止剤が含まれる。添加剤の組み合わせ、例えば、熱安定剤、離型剤、および紫外光安定剤の組み合わせを使用してもよい。添加剤の総量（任意の衝撃改質剤、充填剤、または補強剤以外）は、組成物の総重量を基準にして一般に０．０１〜５ｗｔ％である。
【００７０】
光安定剤および／または紫外光（ＵＶ）吸収安定剤も使用してもよい。代表的な光安定剤添加剤には、ベンゾトリアゾール、例えば、２−（２−ヒドロキシ−５−メチルフェニル）ベンゾトリアゾール、２−（２−ヒドロキシ−５−ｔｅｒｔ−オクチルフェニル）−ベンゾトリアゾールおよび２−ヒドロキシ−４−ｎ−オクトキシベンゾフェノン、または前述の光安定剤の少なくとも１種を含む組み合わせが含まれる。光安定剤は、充填剤をいずれも除いた全組成物である１００重量部を基準として、０．０１〜５重量部の量で使用される。
【００７１】
ＵＶ光吸収安定剤には、トリアジン、ジベンゾイルレゾルシノール（例えば、ＢＡＳＦから市販されるＴＩＮＵＶＩＮ＊１５７７、旭電化から市販されるＡＤＫ  ＳＴＡＢ  ＬＡ−４６）、ヒドロキシベンゾフェノン；ヒドロキシベンゾトリアゾール；ヒドロキシフェニルトリアジン（例えば、２−ヒドロキシフェニルトリアジン）；ヒドロキシベンゾトリアジン；シアノアクリレート；オキサニリド；ベンゾオキサジノン；２−（２Ｈ−ベンゾトリアゾール−２−イル）−４−（１，１，３，３−テトラメチルブチル）−フェノール（ＣＹＡＳＯＲＢ＊５４１１）；２−ヒドロキシ−４−ｎ−オクチルオキシベンゾフェノン（ＣＹＡＳＯＲＢ＊５３１）；２−［４，６−ビス（２，４−ジメチルフェニル）−１，３，５−トリアジン−２−イル］−５−（オクチルオキシ）−フェノール（ＣＹＡＳＯＲＢ＊１１６４）；２，２’−（１，４−フェニレン）ビス（４Ｈ−３，１−ベンゾキサジン−４−オン）（ＣＹＡＳＯＲＢ＊ＵＶ−３６３８）；１，３−ビス［（２−シアノ−３，３−ジフェニルアクリロイル）オキシ］−２，２−ビス［［（２−シアノ−３，３−ジフェニルアクリロイル）オキシ］メチル］プロパン（ＵＶＩＮＵＬ＊３０３０）；２，２’−（１，４−フェニレン）ビス（４Ｈ−３，１−ベンゾキサジン−４−オン）；１，３−ビス［（２−シアノ−３，３−ジフェニルアクリロイル）オキシ］−２，２−ビス［［（２−シアノ−３，３−ジフェニルアクリロイル）オキシ］メチル］プロパン；ナノサイズの無機材料、例えば、酸化チタン、酸化セリウム、および酸化亜鉛（すべて１００ナノメートル以下の粒径を有する）、または前述のＵＶ光吸収安定剤の少なくとも１種を含む組み合わせが含まれる。ＵＶ光吸収安定剤は、充填剤をいずれも除いた全組成物である１００重量部を基準として、０．０１〜５重量部の量で使用される。
【００７２】
受容基材は、ポリカーボネートを含んでもよい。受容基材は、ポリ（メタクリル酸メチル）（ＰＭＭＡ）を含んでもよい。受容基材は、共押出されたポリカーボネートおよびポリ（メタクリル酸メチル）（ＰＭＭＡ）を含んでもよい。受容基材は、共押出されたポリカーボネートおよびポリ（メタクリル酸メチル）（ＰＭＭＡ）を含んでもよく、この場合、基材の第１の表面はポリカーボネートから成り、基材の第２の表面はＰＭＭＡから成る。供与基材は、ポリエチレンテレフタレート（ＰＥＴ）を含んでもよい。転写コーティングは、ポリカーボネートを含む基材の表面に塗布されてもよい。転写コーティングは、ポリカーボネートから成る基材の表面に塗布されてもよい。転写コーティングは、導電性コーティングと、ポリカーボネートを含む基材の表面の間に配置されてもよい。転写コーティングは、ポリカーボネートから成る基材の表面と導電性コーティングの間に配置されてもよい。
【実施例】
【００７３】
５種の転写コーティング配合物を、表１に示す通りに試験した。各転写コーティングは、供与基材への接着性を助けるための多官能アクリレートを含んでいた。各転写コーティングは、転写コーティングと受容基材の間の接着性を助けるための１，６−ヘキサンジオールジアクリレートを含んでいた。転写コーティングは、ＵＶ露光の下でコーティングの硬化を促進するための光開始剤（例えば、ＲＵＮＴＥＣＵＲＥ（商標）１１０４）を含んでいた。混合を助けるために、各配合物をオーブン中で３０分間、６０℃で加熱した。
【表１】
0006526714.tif 000009
【００７４】
これらの配合物を、接着性、表面抵抗率（ＡＳＴＭ  Ｄ２５７に従い、脱イオン水を使用する）、透過率、ヘイズ、および鉛筆硬度について試験した。転写コーティングと基材の間の接着性は、ＡＳＴＭ  Ｄ３３５９に従って決定し、ここで、５Ｂは基材上に１００％接着することを意味し、０Ｂは、基材から転写コーティングが１００％層間剥離することを意味する。接着性は、沸騰水に曝す前、沸騰水に１時間曝した後、および沸騰水に２時間曝した後に測定した。導電性シートまたはフィルムの鉛筆硬度は、ＡＳＴＭ  Ｄ３３６３に従い、三菱ユニ鉛筆を１キログラム（ｋｇ）の荷重で使用して決定した。鉛筆硬度は、最も軟らかいものから最も硬いものまで、６Ｂ−５Ｂ−４Ｂ−３Ｂ−２Ｂ−Ｂ−ＨＢ−Ｆ−Ｈ−２Ｈ−３Ｈ−４Ｈ−５Ｈ−６Ｈである。表２は、これらの試験の結果を示す。各試料の透過率およびヘイズは、ＡＳＴＭ  Ｄ１００３に従って試験した。各試料の透過率およびヘイズは、ＡＳＴＭ  Ｄ１００３手順Ａに従い、Ｈａｚｅ−Ｇａｒｄ試験デバイスを用いてＣＩＥ標準光源Ｃを使用して試験した。
【表２】
0006526714.tif 000010
【００７５】
５種の配合物はすべて、導電性コーティングを基材に転写することができ、ＡＳＴＭ  Ｄ３３５９に従う接着強さは、水で煮沸する前に５Ｂであった。試料を沸騰している脱イオン水中に入れて、１時間後および２時間後に接着安定性を決定した。接着性はＡＳＴＭ  Ｄ３３５９に従って試験し、その結果から、転写コーティングＡ（ＤＭ５２７２）および転写コーティングＤ（ＥＢ８３１１）の接着性が煮沸試験後に最も高かったことが示される。
【００７６】
基材１の水での煮沸試験前後の表面抵抗率を、ＡＳＴＭ  Ｄ２５７を使用して、脱イオン水を使用して決定した。この結果から、２時間の煮沸試験の結果としての表面抵抗率の変化は、基材１上の転写コーティング配合物Ａ〜Ｅについてそれぞれ、表２に与えられる結果から算出できる、−１．６オーム（Ω）、−３．１Ω、＋０．７Ω、−２．４Ω、および＋０．８Ωであったことが示される。
【００７７】
鉛筆硬度試験を試料１について行い、その結果から、各配合物はＡＳＴＭ  Ｄ３３６３に従って決定されたＨ硬度を呈することができることが示される。
【００７８】
接着性に及ぼす温度の効果を評価するために、配合物ＡおよびＤについて加熱前の温度に関しても５０℃〜９５℃でスクリーニングした。表３に示す結果から、加熱前の温度が７０℃〜９５℃（端点を包括する）のときに温度接着性（ｔｅｍｐｅｒａｔｕｒｅ  ａｄｈｅｓｉｏｎ）は最良であることが示される。
【表３】
0006526714.tif 000011
【００７９】
比較例
ＮＤ−９７４０−１という名称のＵＶ硬化性転写コーティング（大韓民国、京畿道、始興市のＮａｎｏＰｈｏｔｏｎｉｃ  Ｃｈｅｍｉｃａｌから市販される）の接着性を、ポリカーボネート基材に対する接着性について試験した。ＡＳＴＭ  Ｄ３３５９に従って決定された接着性は結果的に０Ｂであった。接着性の結果が０Ｂであったことから、この試料を沸騰水試験にかけなかった。
【００８０】
本明細書において特に指定しない限り、ＡＳＴＭ  Ｄ１００３、ＡＳＴＭ  Ｄ３３５９、ＡＳＴＭ  Ｄ３３６３などの、規格、試験方法などへの言及はいずれも、本出願の出願時点で効力のある規格または方法が言及される。
【００８１】
転写コーティングおよび作製方法は、少なくとも以下の実施形態を含む。
【００８２】
実施形態１：多官能アクリレートオリゴマー、アクリレートモノマー、および光開始剤を含む紫外線硬化性転写コーティングであって、前記紫外線硬化性転写コーティングの総重量の３０％〜８０％が前記多官能アクリレートオリゴマーで構成され、前記総重量の１５％〜６５％が前記アクリレートモノマーで構成され、前記総重量の３％〜７％が前記光開始剤で構成される、紫外線硬化性転写コーティング。
【００８３】
実施形態２：多官能アクリレートオリゴマー、およびアクリレートモノマーを含む紫外線硬化性転写コーティングであって、前記紫外線硬化性転写コーティングの総重量の３０％〜８０％が前記多官能アクリレートオリゴマーで構成され、前記総重量の１５％〜６５％が前記アクリレートモノマーで構成される、紫外線硬化性転写コーティング。
【００８４】
実施形態３：実施形態１から２のいずれか１つに記載の紫外線硬化性転写コーティングであって、前記多官能アクリレートオリゴマーが、脂肪族ウレタンアクリレートオリゴマー、ペンタエリスリトールテトラアクリレート、脂肪族ウレタンアクリレート、アクリル酸エステル、ジペンタエリスリトールヘキサアクリレート、アクリレート化樹脂、トリメチロールプロパントリアクリレート（ＴＭＰＴＡ）、ジペンタエリスリトールペンタアクリレートエステル、または前述の少なくとも１種を含む組み合わせを含む、紫外線硬化性転写コーティング。
【００８５】
実施形態４：実施形態１から３のいずれか１つに記載の紫外線硬化性転写コーティングであって、前記多官能アクリレートオリゴマーが、脂肪族ウレタンアクリレートオリゴマーおよびペンタエリスリトールテトラアクリレートを含み、前記多官能アクリレートオリゴマーの重量の３０％〜５０％が前記脂肪族ウレタンアクリレートオリゴマーで構成され、前記多官能アクリレートオリゴマーの重量の５０％〜７０％が前記ペンタエリスリトールテトラアクリレートで構成される、紫外線硬化性転写コーティング。
【００８６】
実施形態５：実施形態１から４のいずれか１つに記載の紫外線硬化性転写コーティングであって、前記多官能アクリレートオリゴマーがアクリレート化樹脂を含む、紫外線硬化性転写コーティング。
【００８７】
実施形態６：実施形態１および３から４のいずれか１つに記載の紫外線硬化性転写コーティングであって、前記光開始剤がα−ヒドロキシケトン光開始剤を含む、紫外線硬化性転写コーティング。
【００８８】
実施形態７：実施形態６に記載の紫外線硬化性転写コーティングであって、前記α−ヒドロキシケトン光開始剤が１−ヒドロキシ−シクロヘキシルフェニルケトンである、紫外線硬化性転写コーティング。
【００８９】
実施形態８：実施形態１から７のいずれか１つに記載の紫外線硬化性転写コーティングであって、前記アクリレートモノマーが１，６−ヘキサンジオールジアクリレートを含む、紫外線硬化性転写コーティング。
【００９０】
実施形態９：実施形態１から８のいずれか１つに記載の紫外線硬化性転写コーティングであって、ＡＳＴＭ  Ｄ３３５９に従って測定された３Ｂ以上の接着強度でポリカーボネート基材に接着することができる、紫外線硬化性転写コーティング。
【００９１】
実施形態１０：実施形態１から９のいずれか１つに記載の紫外線硬化性転写コーティングであって、ＡＳＴＭ  Ｄ３３５９に従って測定された４Ｂ以上の接着強度でポリカーボネート基材に接着することができる、紫外線硬化性転写コーティング。
【００９２】
実施形態１１：実施形態１〜１０のいずれか１つに記載の紫外線硬化性転写コーティングであって、紫外線硬化性転写液が、ＡＳＴＭ  Ｄ３３５９に従って測定された５Ｂの接着強度でポリカーボネート基材に接着することができる、紫外線硬化性転写コーティング。
【００９３】
実施形態１２：第１の表面と第２の表面とを含む基材；前記第１の表面に接着された、実施形態１〜１１のいずれか１つに記載の紫外線硬化性転写コーティング；および前記紫外線硬化性転写コーティングと隣り合った導電性コーティングを含み、前記導電性コーティングがネットワーク中に配置されるナノメートルサイズの金属粒子を含み、前記導電性コーティングが０．１オーム／スクエア以下の表面抵抗を有する、導電性シートまたはフィルム。
【００９４】
実施形態１３：実施形態１２に記載の導電性シートまたはフィルムであって、前記基材が、ポリカーボネート、ポリ（メタクリル酸メチル）（ＰＭＭＡ）、ガラス、または前述の少なくとも１種を含む組み合わせを含む、導電性シートまたはフィルム。
【００９５】
実施形態１４：実施形態１２から１３のいずれか１つに記載の導電性シートまたはフィルムであって、１キログラムの荷重を有する三菱ユニ鉛筆を使用してＡＳＴＭ  Ｄ３３６３に従って測定された鉛筆硬度がＨ以上である、導電性シートまたはフィルム。
【００９６】
実施形態１５：実施形態１２から１４のいずれか１つに記載の導電性シートまたはフィルムであって、ＣＩＥ標準光源Ｃを使用してＡＳＴＭ  Ｄ１００３手順Ａに従って測定されたヘイズが６％以下である、導電性シートまたはフィルム。
【００９７】
実施形態１６：実施形態１２から１５のいずれか１つに記載の導電性シートまたはフィルムであって、ＣＩＥ標準光源Ｃを使用してＡＳＴＭ  Ｄ１００３手順Ａに従って測定された透過率が、４３０ＴＨｚ〜７９０ＴＨｚの周波数を有する入射光の７０％以上である、導電性シートまたはフィルム。
【００９８】
実施形態１７：実施形態１２から１６のいずれか１つに記載の導電性シートまたはフィルムであって、ＣＩＥ標準光源Ｃを使用してＡＳＴＭ  Ｄ１００３手順Ａに従って測定された透過率が８０％以上である、導電性シートまたはフィルム。
【００９９】
実施形態１８：実施形態１２から１７のいずれか１つに記載の導電性シートまたはフィルムであって、水中で２時間煮沸された後にＡＳＴＭ  Ｄ２５７に従って測定された表面抵抗率の変化が４オーム以下である、導電性シートまたはフィルム。
【０１００】
実施形態１９：導電性基材を作製する方法であって、実施形態１から１１のいずれか１つに記載の紫外線硬化性転写コーティングを受容基材の第１の表面または供与基材の第１の表面に塗布する工程であって、前記供与基材の前記第１の表面が、そこに結合した導電性コーティングを含む工程；前記受容基材の前記第１の表面と前記供与基材の前記第１の表面とを一緒にプレス成形して積層体を形成する工程であって、それらの間に前記紫外線硬化性転写コーティングが配置される工程；前記積層体を加熱する工程；前記紫外線硬化性転写コーティングを紫外線放射源で活性化させる工程；前記積層体から前記供与基材を除去して導電性基材を残す工程であって、前記紫外線硬化性転写コーティングが前記基材の前記第１の表面および前記導電性コーティングに接着したままである工程を含む、方法。
【０１０１】
実施形態２０：実施形態１９に記載の方法であって、前記紫外線硬化性転写コーティングを紫外線放射源で硬化する工程を含む方法。
【０１０２】
実施形態２１：実施形態１９から２０のいずれか１つに記載の方法であって、前記導電性基材の表面に保護材料を塗布する工程を含む方法。
【０１０３】
実施形態２２：実施形態１９から２１のいずれか１つに記載の方法であって、前記導電性基材をトリミングする工程を含む方法。
【０１０４】
実施形態２３：実施形態１９から２２のいずれか１つに記載の方法であって、プレス成形する工程が、ローラープレス、ベルトプレス、ダブルベルトプレス、スタンピング、型押し、または前述の少なくとも１種を含む組み合わせを含む方法。
【０１０５】
実施形態２４：実施形態１９から２３のいずれか１つに記載の方法であって、前記加熱する工程が、７０℃超に加熱する工程をさらに含む方法。
【０１０６】
実施形態２５：実施形態１９から２４のいずれか１つに記載の方法であって、前記加熱する工程が、７０℃〜９５℃に加熱する工程をさらに含む方法。
【０１０７】
実施形態２６：実施形態１９から２５のいずれか１つに記載の方法であって、プレス成形する工程が、受容基材と供与基材とを一緒に０．２メガパスカル（ＭＰａ）超の圧力まで圧力をかける工程を含む方法。
【０１０８】
一般に、本発明は、代わる代わる、本明細書に開示する任意の適正な構成成分を含んでもよく、それらから成ってもよく、またはそれらから本質的に成ってもよい。本発明は、追加的に、または代替的に、先行技術の組成物に使用される任意の構成成分、材料、成分、補助剤もしくは化学種、またはそれ以外に本発明の機能および／もしくは目的の実現に必要のないものを含まないまたは実質的に含まないように配合されてもよい。
【０１０９】
本明細書に開示するすべての範囲は端点を包括し、端点は独立に互いに組み合わせることができる（例えば、「２５ｗｔ％まで、またはより具体的には５ｗｔ％〜２０ｗｔ％」という範囲は、「５ｗｔ％〜２５ｗｔ％」という範囲の端点とすべての中間値を包括する、など）。「組み合わせ」は、ブレンド、混合物、合金、反応生成物などを包括する。さらに、用語「第１の」、「第２の」などは、本明細書において何らかの順序、分量、または重要性を表すものではなく、１つの要素を別の要素と分けて表すために使用される。単数形の冠詞を表す用語（「ある」および「その」）は、本明細書では分量の限定を表すものではなく、本明細書において特に示さない限り、または文脈により明白に矛盾しない限り、単数および複数の両方を網羅すると解釈するべきである。接尾辞「（複数可）」は、本明細書において、それが修飾する単数形および複数形の両方の用語を含むこと、それによって１つ以上の該用語を含むこと（例えば、フィルム（複数可）は、１つ以上のフィルムを含む）を意図している。本明細書を通して「一実施形態」、「別の実施形態」、「ある実施形態」などが言及される場合、該実施形態に関連して記載する特定の要素（例えば、特徴、構造、および／または特性）が本明細書に記載する少なくとも１つの実施形態に含まれ、他の実施形態に存在しても存在しなくてもよいことを意味する。加えて、記載する要素は、種々の実施形態において任意の適切な方式で組み合わせてもよいことが理解されるべきである。
【０１１０】
具体的な実施形態を説明してきたが、当技術の出願人または他の当業者であれば、現時点では予見されていないまたは予見されていない可能性のある代替形態、変形形態、変更形態、改良形態、および実質的に等価な形態を想起することができる。したがって、出願した（場合により補正した）通りの添付の特許請求の範囲は、かかるすべての代替形態、変形形態、変更形態、改良形態および実質的に等価な形態を包含することを意図している。
【図１】
0006526714.tif 000012
【図２】
0006526714.tif 000013